ГЛАЗУРЬ
GLAZE

Изобретение относится к технологии силикатов и касается составов глазурей для нанесения на фасадную керамическую плитку.
Известна глазурь, включающая, мас.%: бой оконного и/или тарного стекла 60-90; каолин 5-20; по крайней мере, один компонент из группы; силикат натрия, метасиликат натрия, сода кальцинированная, гидроокись калия, плав щелочей NaOH и КОН 5-20 [1].
Задача изобретения состоит в повышении морозостойкости глазури.
Технический результат достигается тем, что глазурь, включающая бой оконного и/или тарного стекла, каолин, плав щелочей NaOH и КОН, дополнительно содержит оксид меди, оксид цинка и костяную золу при следующем соотношении компонентов, мас.%.: бой оконного и/или тарного стекла 74-76; каолин 3-4; плав щелочей NaOH и КОН 3-4; оксид меди 1-2; оксид цинка 3-4; костяная зола 12-14.
В таблице приведены составы глазури.
Таблица
Компоненты
Состав, мас.%:
1
2
3
Бой стекла
- оконного
74
35
-
- тарного
-
40
76
Каолин
4
3,5
3
Плав щелочей NaOH и КОН
3
3,5
4
Оксид меди
1
1,5
2
Оксид цинка
4
3,5
3
Костяная зола
14
13
12
Морозостойкость, циклы
35-40
35-40
35-40
Подготавливают и дозируют компоненты. Бой оконного и/или тарного стекла дробят, смешивают с остальными компонентами и сплавляют при температуре 1400°С. Расплав гранулируют в воду. Полученную фритту размалывают до полного прохождения через сетку №0056 и готовят суспензию с влажностью 45-50%. Готовую суспензию наносят (напылением, поливом) на поверхность плитки, сушат и обжигают при температуре 900-950°С.
Источники информации
1. А.с. №773031 СССР, С04В 41/00, 1980.